(57)【特許請求の範囲】
【請求項１】
極細繊維からなる絡合不織布およびその内部に充填された弾性重合体とからなる基体層の片面（Ａ面）にポリウレタンを主体とする弾性重合体からなる銀面層が積層された皮革様シートにおいて、該基体層のＡ面側を構成する極細繊維（ａ）は実質的に０．０１〜０．５デシテックスの平均繊度を有し、該基体層のＡ面側と反対側（Ｂ面側）を実質的に構成する極細繊維（ｂ）は極細繊維（ａ）の平均繊度の１／２以下であることを特徴とする皮革様シート。
【請求項２】
銀面層を構成するポリウレタンが平衡染着量が６０ｍｇ／ｇ以上の易染性ポリウレタンと染料の組み合わせにより着色されている請求項１に記載された皮革様シート。
【請求項３】
銀面層が酸化チタン又は顔料により着色されている請求項１または２に記載された皮革様シート。
【請求項４】
銀面層がメルトブローン不織布又はそれを熱圧着したものである請求項１〜３のいずれかに記載された皮革様シート。
【請求項５】
基体層のＢ面側には極細繊維（ａ）が混入しているが、Ａ面側には極細繊維（ｂ）が実質的に混在していない請求項１〜４のいずれかに記載された皮革様シート。
【請求項６】
請求項１〜５のいずれかに記載された皮革様シートを用いて得られるスポーツ靴。
【発明の詳細な説明】
【０００１】
【産業上の利用分野】
本発明は、厚さ方向に傾斜感を感じ、ソフトで横伸びしにくく且つ剥離強力が強い、すなわち天然皮革調の風合いとスポーツ靴に用いることのできる高い機械的物性とを兼ね備えた皮革様シートを提供するものである。
【０００２】
【従来の技術】
異なる繊維からなる２種類以上のウェブ、シート類を積層して絡合させた交絡体、およびこれらの交絡体に高分子弾性体を含浸、凝固して皮革様シートを製造する方法については以下のような技術が公知である。特公昭４８−１１９２５号公報には、一表面側が他表面側とは異なる極細繊維束の立毛で覆われた人工皮革として、２種の異なった繊維ウェブを積層し、ニードルパンチにより絡合した不織布に高分子弾性体を含浸、凝固する方法が記載されている。特公昭６０−４３４７６号公報には、織布、不織布からなる基布上に０．５デシテックス以下の極細繊維からなるフロックを積層し、フロック側から高圧液体流を噴射して交絡一体化させるスエード調シート状物の製造方法が記載されている。
【０００３】
特公昭６２−７３０９号公報には、メルトブロー法により紡糸された極細繊維のウェブと他の短繊維のウェブとを積層し、高速液体流により絡合させた交絡体に高分子弾性体を充填する方法が記載されている。
特公昭６３−５４８３２号公報には、極細繊維不織布層と、不織布層の間に存在する編織物とからなる構造物の組織間隙にゴム状弾性体を介在させたスエード調人工皮革において、編織物の両側の不織布層は異なる繊維で構成され、編織物の近くでは相互に混合するが表層部においては実質的に繊維の混合がないスエード調人工皮革が記載されている。
また特開平１１―２６９７７４号公報は、繊度の異なる繊維を積層し、繊度の小さい側に造面した、より天然皮革の構造に近い構造物が提案されている。
【０００４】
【発明が解決しようとする課題】
天然皮革の構造のように銀面側に細い繊維を用い、反対側に太い繊維を用いた、より天然皮革に近い皮革様シートは提案されているが、スポーツ靴等の製靴する用途に使用する場合には、天然皮革の感性を保持し、靴にしてソフトで横伸びしにくく、また甲材とソールとの接着部の剥離強力が強いことが必要であり、このような皮革様シートは未だ得られていない。
本発明は、銀面表面の剥離強力が強く、かつ横伸びしにくく、厚さ方向に傾斜感を感じる、すなわち天然皮革調の風合いを持ち、特にスポーツ靴用に有用な皮革様シートおよびスポーツ靴を提供することを目的とする。
【０００５】
【課題を解決するための手段】
本発明者らは、上記目的を達成するため鋭意検討の結果、極細繊維からなる絡合不織布およびその内部に充填された弾性重合体とからなる基体層の片面（Ａ面）にポリウレタンを主体とする弾性重合体からなる銀面層が積層された皮革様シートにおいて、該基体層のＡ面側を構成する極細繊維（ａ）は実質的に０．０１〜０．５デシテックスの平均繊度を有し、該基体層のＡ面側と反対側（Ｂ面側）を実質的に構成する極細繊維（ｂ）は極細繊維（ａ）の平均繊度の１／２以下にすることにより、厚さ方向に傾斜感を感じ、ソフトで且つ横伸びしにくく且つ剥離強力が強い、すなわち天然皮革調の風合いをもつ皮革様シートを見いだした。
【０００６】
以下本発明を詳細に説明する。
まず、本発明の極細繊維とは、化学的または物理的性質の異なる少なくとも２種類の可紡性ポリマーからなる多成分系繊維を、弾性重合体を含浸させる前または後の適当な段階で少なくとも１種類のポリマーを抽出除去して繊維形態を変えた繊維のことである。この極細繊維を発生させる多成分系繊維が極細繊維発生型繊維であり、その代表例としては海島型繊維が挙げられる。
【０００７】
極細繊維発生型繊維の島成分を構成するポリマーは、例えば、ナイロン６、ナイロン６６、ナイロン６１０、ナイロン１２で代表されるナイロン類、その他の可紡性のポリアミド類、ポリエチレンテレフタレートまたはそれを主体とする共重合体、ポリプロピレンテレフタレートまたはそれを主体とする共重合体、ポリブチレンテレフタレートまたはそれを主体とする共重合体、その他の脂肪族ポリエステルまたはその共重合体等の可紡性のポリエステル類、ポリエチレン、ポリプロピレン、ポリブチレンで代表されるポリオレフィン類等の溶融紡糸可能なポリマー類から選ばれた、少なくとも１種類のポリマ―である。また海成分を構成するポリマ―は、島成分と溶剤または分解剤に対する溶解性または分解性を異にし、島成分との親和性の小さいポリマ―であって、かつ紡糸条件下で島成分の溶融粘度より小さい溶融粘度であるか、あるいは表面張力の小さいポリマ―であり、例えば、ポリエチレン、ポリプロピレン、ポリスチレン、エチレンプロピレン共重合体、エチレン酢酸ビニル共重合体、スチレンエチレン共重合体、スチレンアクリル共重合体、などのポリマ―から選ばれた少なくとも１種類のポリマ―である。
【０００８】
極細繊維発生型繊維中に占める極細繊維成分の比率は、４０〜８０重量％が紡糸安定性や経済性の点で好ましい。極細繊維発生型繊維は、従来公知の方法にて、延伸、捲縮、熱固定、カット、解繊などの処理工程を経て繊度２〜２０デニールの繊維とする。本発明においては、繊度の異なる少なくとも２種類の極細繊維を発生させる極細繊維発生型繊維を使用するが、銀面を付与する側の面を構成する、極細繊維発生型繊維（ａ'）から発生した極細繊維（ａ）の単繊維繊度は０．０１〜０．５デシテックスであることが必要である。０．５デシテックスより太い繊維になると銀面をつけた面を表面として釣り込んだ時に太い繊維の影響から銀面側に凹凸模様が顕著に現れる傾向がある。一方単繊度が０．０１デシテックス未満になると銀面側の剥離強力が低くなる傾向がある。
【０００９】
極細繊維（ａ）よりも繊度の小さい、極細繊維発生型繊維（ｂ'）から発生した極細繊維（ｂ）については、目的とする風合いや横伸び防止の目的に応じて繊度を調整することができる。繊維が細くなればなるほど繊維の表面積が増加し、繊維間抵抗が増すことによって、より伸び防止効果を発揮する。また、極細繊維（ａ）と極細繊維（ｂ）とのデシテックス比（ｂ）／（ａ）は１／２以下であることが必要である。デシテックス比が１／２よりも大きいと、目的とする横伸び防止と傾斜感が得られにくい。デシテックス比が小さくなりすぎても風合いのバランスに違和感を生ずるため、好ましい範囲は１／２〜１／１０００、より好ましくは１／５〜１／１００である。
【００１０】
次に、極細繊維発生型繊維（ａ'）、（ｂ'）は、それぞれカードで解繊し、ウェバーを通してランダムウェブまたはクロスラップウェブ（Ｗａ）、（Ｗｂ）を形成し、所望の重さ、厚さに積層する。
積層する際の（Ｗａ）、（Ｗｂ）の比率は、最終製品の用途に応じて任意に選択することができるが、好ましい範囲は、製品における繊維重量比率として２０／８０〜８０／２０の範囲内である。この範囲を外れると、一方に偏りすぎて厚み方向の傾斜感が得られにくくなる。
【００１１】
ここで、さらに好ましくは、積層した後で発生する裁断片など、（Ｗａ）（Ｗｂ）が混合したウェブの一部を回収して、必要により（例えば回収量が極めて少ない場合）この回収した繊維を極細繊維発生型繊維（ａ'）、（ｂ'）と混合して、ウェブ（Ｗｃ）とし、このウェブをウェブ（Ｗａ）とウェブ（Ｗｂ）との間に挿入することもできる。具体例としては、積層したウェブをニードルパンチ前に、その端部を所定の割合で連続的にカットし、これを回収して極細繊維発生型繊維（ｂ'）あるいは極細繊維発生型繊維（ａ'）またはこれらの混合物と混合して再度ウェバーを通す。これにより、皮革様シートの厚み方向での極細繊維（ａ）、（ｂ）の混在比率の変化がなめらかになり、皮革様シートを握った時の風合い（一体感）がより一層向上する。
【００１２】
一枚で使用する場合にウェブ（Ｗｃ）の量としては、ウェブ（Ｗａ）とウェブ（Ｗｂ）の合計重量に対して５〜５０％の範囲であることが皮革様シートの風合いの点から好ましい。またウェブ（Ｗｃ）を構成する全繊維中に占める回収繊維と新たに添加する極細繊維発生型繊維（ａ'）または（ｂ'）の重量比率としては５／９５〜９５／５の範囲内であることが得られる皮革様シートの風合いの点から好ましい。もちろん、極細繊維発生型繊維（ａ'）または（ｂ'）のかわりに極細繊維（ａ）と極細繊維（ｂ）との中間的な細さの極細繊維が得られる極細繊維発生型繊維を混合してもよいし、場合によっては添加しなくてもよい。また、基体を厚み方向に対し垂直にスライスして２枚で使用する場合のウエブの積層はウエブ（Ｗａ）／ウエブ（Ｗｂ）／ウエブ（Ｗａ）の積層にすれば良く、スライス後のウエブの積層比率は、一枚で使用する場合の積層比率と同様にすれば良い。
【００１３】
続いて、積層したウェブをニードルパンチにより絡合させるが、本発明においては、ウェブ（Ｗａ）面上にはニードルのバーブが突き出ないようにニードルパンチする。すなわち、造面する前にスライスせず得られた基体を１枚で使用するためにウエブが（Ｗａ）／（Ｗｂ）、あるいは（Ｗａ）／（Ｗｃ）／（Ｗｂ）の積層の場合は（Ｗａ）面側からニードルパンチする時は、使用するニードルの第一バーブが（Ｗｂ）面側に突き出てもよいが、逆に、（Ｗｂ）面側からニードルパンチする時は、使用するニードルの第一バーブが（Ｗａ）面側には突き出ないように、言い換えるとウェブ内で第一バーブが止まるように突き刺し深さを設定する。ウェブ（Ｗａ）面上にバーブが突き出てしまうと、極細繊維（ａ）からなる基体の表面に細い極細繊維（ｂ）が多数混在してしまうため、剥離強力が低下してしまう。また造面する前にスライスして同時に２枚の基体を得るために（Ｗａ）／（Ｗｂ）／（Ｗａ）、あるいは（Ｗａ）／（Ｗｃ）／（Ｗｂ）／（Ｗｃ）／（Ｗａ）などの積層とする場合は、両面が（Ｗａ）面であるために、使用するニードルの第一バーブが反対面の（Ｗａ）面側へは突き出無いように、言い換えるとウェブ内で止まるように突き刺し深さを設定する。
【００１４】
ニードルパンチのパンチ数は、使用針の形状やウェブの厚みで異なるが、一般的に２００〜２５００パンチ／ｃｍ２の範囲で設定される。ニードルパンチ条件が強すぎる場合には、繊維の絡合効果よりもむしろ繊維の切断が増加することになり、引裂強力等の物性の低下を招くことになる。また、ニードルパンチ条件が弱すぎる場合には、剥離強力等の物性低下と、絡合不足による充実感のある風合いが得られない。
【００１５】
ついで、必要性に応じて、絡合不織布を厚さ方向にプレスして不織布の平滑性を向上させる。プレスの方法は、２本の加熱ロール間を通す方法、予熱状態にした不織布を冷却ロール間に通す方法等の従来公知の方法が利用できる。この場合、絡合不織布を構成する繊維のヤング率が低い層が圧縮されやすいので、極細繊維発生型繊維のヤング率の設計として好ましくは、不織布における見掛け比重、即ち繊維基体としたときの極細繊維比重を高くしたい層について、構成する極細繊維発生型繊維のヤング率を他の層より低くした不織布とする方法が実施される。極細繊維発生型繊維を構成する島成分ポリマー、海成分ポリマーそれぞれのヤング率がほぼ同一であれば、島成分が細い方が極細繊維発生型繊維としてのヤング率が低くなる傾向にあり、一般的には極細繊維発生型繊維（ｂ'）のヤング率が極細繊維発生型繊維（ａ'）のヤング率よりも低くなる。本発明では、皮革様シートの風合いや外観等の要求によっては、このような設計を採用することも、また極細繊維発生型繊維（ａ'）（ｂ'）のヤング率をほぼ同一の設計を採用することも当然できるが、絡合不織布の表面平滑性、ひいては皮革様シート基体の銀面層を形成するＡ面側の平滑性向上を目的とする場合には、極細繊維発生型繊維（ａ'）のヤング率を極細繊維発生型繊維（ｂ'）のヤング率よりも小さくする設計も好ましく採用される。
絡合不織布、あるいはこれを厚さ方向にプレスしてえられる不織布の厚みは、得られる皮革様シートの用途等によって任意に選択でき、特に制限されるものではないが、１枚ものの場合にその厚みは０．２〜３．０ｍｍ程度であることが好ましく、０．４〜２．５ｍｍ程度であることがより好ましい。
【００１６】
次に、絡合不織布に高分子弾性体を含浸するが、高分子弾性体としては、従来から皮革様シートの製造に使用されている樹脂であり、ポリウレタン系樹脂、ポリ塩化ビニル系樹脂、ポリビニルブチラール系樹脂、ポリアクリル酸系樹脂、ポリアミノ酸系樹脂、シリコン系樹脂およびこれらの樹脂の混合物が挙げられ、これらの樹脂はもちろん共重合体であってもよいが、得られる皮革様シートの風合いや物性のバランスのよいポリウレタン樹脂を主体とする高分子弾性体が最も好ましく使用される。これらの高分子弾性体は、水系エマルジョン、または有機溶剤溶液として前記繊維質に含浸した後、凝固されて繊維質と高分子弾性体とからなる基体を構成する。
【００１７】
繊維質に含浸するポリウレタンとしては、従来公知のものはすべて適用することができる。たとえば、平均分子量５００〜３０００のポリエステルジオ―ル、ポリエ―テルジオ―ル、ポリカ―ボネ―トジオ―ルなどから選ばれた少なくとも１種類のポリマ―ジオ―ルと、４，４' −ジフェニルメタンジイソシアネ―ト、イソホロンジイソシアネ―ト、ヘキサメチレンジイソシアネ―トなどの、芳香族系、脂環族系、脂肪族系のジイソシアネ―トなどから選ばれた少なくとも１種のジイソシアネ―トと、２個以上の活性水素原子を有する、少なくとも１種の低分子化合物で分子量３００以下の化合物、たとえば、エチレングリコール、プロピレングリコール、ブタンジオール、３−メチル−１，５−ペンタンジオール等のジオール類、エチレンジアミン、イソホロンジアミン、ピペラジン、フェニレンジアミン等のジアミン類、アジピン酸ヒドラジド、イソフタル酸ジヒドラジド等のヒドラジド類から選ばれた少なくとも１種類とを、所定のモル比で反応させて得たポリウレタンである。ポリウレタンは必要に応じて、合成ゴム、ポリエステルエラストマ―などの重合体を添加した重合体組成物としてもよい。
【００１８】
これらの樹脂は溶液または分散液あるいは溶液と分散液の混合物の形で使用され、凝固調節剤または感熱凝固剤、発泡剤、その他の処理剤、柔軟剤、難燃剤、染料や顔料などの着色剤等が添加されていてもよい。樹脂を繊維集合体に含浸させる方法としては、樹脂液を繊維集合体に浸漬法、塗布法、押込法等により、含浸させた後、湿式法、乾式法またはこれら両方の方法を併用することにより樹脂を多孔質または非多孔質に凝固させる方法が挙げられる。
【００１９】
重合体を含浸、凝固した繊維質基体は、極細繊維および重合体の非溶剤であり、かつ極細繊維発生型繊維の海成分の溶剤または分解剤で処理することにより極細繊維（ａ）、極細繊維（ｂ）を発生させ、極細繊維絡合不織布と弾性重合体からなる皮革様シート基体を得る。もちろん、重合体を含浸させる前に極細繊維発生型繊維を極細繊維（Ａ）、極細繊維（Ｂ）に変換させる方法を用いても良い。
【００２０】
皮革様シート基体の厚みは、用途に応じて任意に選択でき、特に限定されるものではないが、好ましくは０．３ｍｍ〜４ｍｍ、特に好ましくは０．５ｍｍ〜３．０ｍｍの範囲である。また皮革様シート基体の目付は、風合いおよび充実感の点で好ましくは１２０ｇ／ｍ２〜１６００ｇ／ｍ２、特に好ましくは２００ｇ／ｍ２〜１２００ｇ／ｍ２の範囲である。また、該基体を構成する繊維と高分子弾性体との量比としては、重量比で９０：１０〜３０：７０であり、好ましくは８０：２０〜４０：６０である。この範囲を外れると、繊維と弾性重合体とのバランスが悪いため、得られる皮革様シート製品の腰がなくなったり、ふくらみ感が得られなくなったりする。
【００２１】
次に該基体のＡ面側に銀面層を形成する。銀面層を形成する樹脂としては、ポリエステル系ポリウレタン、ポリエーテル系ポリウレタン、ポリカーボネート系ポリウレタン、およびこれらの混合系、シリコン変性ポリウレタン、フッ素変性ポリウレタン等の変性ポリウレタン樹脂など、公知のポリウレタン樹脂が用いられ、用途に応じて選択することができる。また、必要に応じて、酸化防止剤等の添加剤や、他の着色剤、例えば顔料などを本発明の目的を大きく損なわない範囲で添加してもよい。特に酸化チタン又は顔料により着色することによって基体層の染色により染色斑が生じた場合にも、その隠蔽の効果が得られる。酸化チタンおよび顔料の添加量は表面の隠蔽性および耐屈曲性の点で樹脂量に対して１〜２００重量％の範囲が好ましい。
【００２２】
銀面層を構成するポリウレタン樹脂の１００％モジュラスも用途に応じて選択すればよいが、風合い、表面感の点から、３０〜１００ｋｇ／ｃｍ２の範囲が好ましい。また、樹脂層の厚さは、樹脂の１００％モジュラスにもよるが、１０μｍ〜３００μｍの範囲が天然皮革調の風合いを得る点で好ましい。３００μｍを越えると皮革様シート全体の風合いがかたく感じられる傾向があり、また、１０μｍより薄くなると表面物性が低下する傾向があるため通常の用途としては好ましくないが、用途によってはこの限りではない。
銀面層を構成するポリウレタン樹脂に染料を付与する方法としては、あらかじめポリウレタン中に染料を付与してから銀面層を形成する方法や、銀面層を形成したあとで染料を付与する方法が挙げられる。
銀面層を染色仕上するにあたって、銀面層を構成しているポリウレタンが易染性のポリウレタンの場合、易染性のポリウレタンの平衡染着量は６０ｍｇ／ｇ以上であり、かつ銀面層が染料により着色されることによって天然皮革調の深みのある外観となるため好ましい。
平衡染着量６０ｍｇ／ｇ以上のポリウレタンの例としては、高分子ジオールのソフトセグメントにポリエチレングリコールやポリウレタン分子中に三級アミノ基をもったものが挙げられる。上記ポリウレタンを染色する染料の種類としては、酸性染料、酸性媒染染料、金属錯塩染料、分散染料、硫化染料、建染染料、塩基性染料、反応染料、酸性染料等の公知の染料が使用できるが、金属錯塩染料または酸性染料とその染料に対する平衡染着量が６０ｍｇ／ｇ以上であるポリウレタンとの組み合わせが好ましく用いられる。
【００２３】
該銀面層の積層の方法は、ナイフコート、グラビアコート等によるコーティング法、離型紙上にポリウレタン樹脂の溶液または分散液、あるいは溶融した樹脂を塗布して樹脂フィルムを形成し、基体と接着、乾燥した後、離型紙を剥離する方法、溶融した樹脂を基体上に塗布し、冷却固化させる方法、離型紙上にポリウレタンの溶液または分散液、あるいは溶融したポリウレタンを塗布し、乾燥等によりフィルム化してから離型紙を剥がして樹脂フイルムを作成し、フイルムを基体に接着する方法、ポリウレタンの溶融状態からメルトブローン方式で作られた不織布を基材に貼合わせした後に加熱ロールでフイルム化する方式などが挙げられる。そして表面の均一性、風合いの点からフイルムまたはメルトブローンの接着方式を好ましく用いることができる。
【００２４】
メルトブローン方式により皮革様シートに積層させるポリウレタンとしては、炭素数２〜１２の脂肪族ジオールまたは脂環族ジオール、例えば、エチレングリコール、プロパンジオール、１，４−ブタンジオール、１，５−ペンタンジオール、３−メチル−１，５−ペンタンジオール、ネオペンチルグリコール、１，６−ヘキサンジオールなどの直鎖状又は側鎖状の脂肪族ジオール、或は脂環族ジオールから選ばれた少なくとも１種類のジオールと、脂肪族ジカルボン酸、例えば、コハク酸、グルタル酸、アジピン酸、又はそれらジカルボン酸のエステルなどから選ばれた少なくとも１種類のジカルボン酸或はそのエステルとを反応させて得た平均分子量６００〜３０００のポリエステルジオールと、有機ジイソシアネートとして、例えば、フェニレンジイソシアネート、トリレンジイソシアネート、４，４’−ジフェニルメタンジイソシアネートなどの芳香族又は脂環族のジイソシアネートを主体とした有機ジイソシアネート、それに必要に応じて脂肪族ジイソシアネート又はナフタリン環を有するジイソシアネートから選ばれた有機ジイソシアネートと、活性水素原子を２個有する低分子化合物、例えば、ジオール、アミノアルコール、ヒドラジン、ジアミンなどから選ばれた鎖伸長剤を反応させることにより得られるポリウレタンである。反応方法としては、ポリマージオールと有機ジイソシアネートと鎖伸長剤を所望の組成比で選び、溶融重合法、塊状重合法あるいは溶液重合法などによる重合反応が挙げられ、このようにして熱可塑性ポリウレタンとする。使用するポリウレタンの種類としては、上記ポリエステル系ポリウレタンに限定されるものではなく、目的に応じてポリエーテル系、ポリカーボネート系、又はそれらの共重合体や混合物が適宜選択される。
【００２５】
これらの熱可塑性ポリウレタンからなる均一性の良い不織布シートを得るためには、ポリウレタン製造時の組成において、ソフトセグメントとなるポリマージオールの含有量が４５〜７５重量％となるようにすることが好ましい。又、鎖伸長剤は特に低分子量の脂肪族ジオール又はイソホロンジアミンから選ばれた化合物を主体とした鎖伸長剤を用いて重合したポリウレタンであって、ポリウレタンの固有粘度〔η〕が０．５〜１．５ｄｌ／ｇの範囲となるように重合度を調整することが好ましい。ポリウレタン中のソフトセグメントの含有量が４５重量％に満たない場合は、溶融ポリマーの紡糸性や極細化の点では良いが、柔軟化、伸縮性、形態の安定化、面の平滑性などの点で好ましくない。又、ソフトセグメントの含有量が７５重量％を越えて多くなると、柔軟性の点では良いが、紡糸性、極細化が悪くなる。一方、ポリウレタンの固有粘度〔η〕が０．５より小さい場合には紡糸性が低下するとともに極細化が困難となる。又、ポリウレタンの固有粘度〔η〕が１．５より大きい場合には溶融粘度が高くなり良好な繊維流の形成が得られない。また、上記ポリウレタンに適量のブロッキング防止剤、安定剤、着色剤、帯電防止剤等の添加剤を加えることもできる。
【００２６】
上記ポリウレタン組成物の本発明の積層体を得るためのメルトブローン方式としては、紡糸温度を２２０〜２８０℃の範囲内で、ポリウレタンの溶融粘度が５００ポイズ以下となるように設定し、噴出空気量を１ｍ幅当たり５〜２５Ｎｍ３／分の範囲内とする。噴出空気量が５Ｎｍ３／分に満たない場合にはポリウレタンのメルトブロー積層体の付着量が少なくなるため十分な銀面層の形成が得られにくい傾向が有り、２５Ｎｍ３／分を超えた場合にはポリウレタンのメルトブローン積層体の付着量が過剰となり皮革様シートとの風合いのバランスが崩れてしまい商品価値を下げてしまう。また、メルトブローン方式により得られるポリウレタン不織布シートと皮革様シートとの積層方法に関しては、接着剤等を介して基体層のＡ面側に接着する方法、直接ポリウレタン不織布シートを吹き付ける方法をとることができる。
【００２７】
ポリウレタンのメルトブローン不織布の重量に関しては、１５ｇ/ｍ２〜３００ｇ/ｍ２の範囲が好ましい。１５ｇ/ｍ２未満では面平滑性の関して十分な銀面が得られない上に操業時の制御が難しくなるため好ましくなく、３００ｇ/ｍ２を越えると皮革様シートとして重くなり風合いもゴムライクになるため商品価値を下げてしまう傾向があり好ましくない。ポリウレタンのメルトブローン不織布を繊維質基体へ貼合わせる方法としては、予め接着剤の溶液を繊維質基体にグラビヤ塗布、あるいはコーティングし、メルトブローン不織布を重ね合わせて圧着する方法、ホットメルトで接着する方法、メルトブローン不織布を溶融しながら接着する方法など公知の接着方法で行えばよく、特に限定されるものではない。好ましくは接着剤の溶液を繊維質基体にグラビヤ塗布して接着する方法が、接着剤の風合いへの影響が少ないので好ましい。
【００２８】
次に貼合わせしたポリウレタンのメルトブローン不織布を加熱溶融により、一体化と賦型を施す。処理方法としては平板エンボスまたはエンボスロールにてポリウレタンを溶融して一体化をはかる。一体化する時に部分的に不織布状態を残せば通気性が得られる。また完全に溶融して不織布状態を無くしてしまえば表面物性の高いものが得られる。最終の用途により処理条件を選べばよい。またエンボス処理の前後で、染料または顔料での着色や、揉み、各種機能材の付与は適宜実施すれば良い。また、銀面層の積層に先だって、着色、厚み方向と垂直に分割して複数枚にしたり厚みを調整したりするためのスライス、基体表面の平滑性を調整したり起毛したりするためのバフィング、風合いを改良するためのリラックス処理等、基体に前処理を施すことは可能である。
【００２９】
本発明により得られる皮革様シートは、衣料用、インテリア用、鞄用、靴用、手袋用、雑貨小物用、ベルト用、ランドセル用、野球グローブ、ボール用等の一般的に皮革様シートが用いられているあらゆる用途分野に使用することができる。
中でも、スポーツ靴に用いられた場合には、剥離強力に優れ、かつ横伸びしにくいことから、過酷な条件下にも耐えうる使用ができることから適している。
【００３０】
【実施例】
次に本発明を具体的に実施例で説明するが、本発明はこれらの実施例に限定されるものではない。なお、実施例中の部及び％は断わりのない限り重量に関するものである。
また、極細繊維のデシテックスの測定は下記の方法で算出した。
繊維デシテックス＝Ｄ×（Ｒ／２）２×π×１０６
但しＲは、極細繊維束中の極細繊維の平均直径（ｃｍ）（基体断面を走査型電子顕微鏡で撮影し、無作為に１０本の極細繊維束を選び出し、各極細繊維束断面中の極細繊維から任意の極細繊維を万遍なく繊維束断面から２０本選び出し、その直径を測定し、得られる平均値）であり、Ｄは、極細繊維を構成するポリマーの比重である。
【００３１】
実施例１
溶融流動特性の異なる二種のポリマーを独立した溶融系で溶融し、接合―分割を繰り返して両者の混合系を形成して紡糸する５０島の海島型複合紡糸装置を用い、海成分となる側にポリエチレン３５部、他方の島成分となる側に、６−ナイロン６５部となるように原料を仕込み、紡糸して繊度１０デシテックスの極細発生型繊維（ａ'）を得た。この原糸を２．５倍に延伸し、捲縮を付与した後、繊維長５１ｍｍに切断し、カードで解繊した後クロスラッパーウェバーで目付３７０ｇ／ｍ２のウェブ（Ｗａ１）とした。別途、海成分としてポリエチレン５０部と、島成分として６−ナイロン５０部を同一溶融系で溶融紡糸して、平均島本数約４０００本、単繊維繊度１０デシテックスの極細繊維発生型繊維（ｂ'）を得た。この原糸を３．０倍に延伸し、捲縮を付与した後、繊維長５１ｍｍに切断し、カードで解繊した後クロスラッパーウェバーで目付３７０ｇ／ｍ２のウェブ（Ｗｂ１）とした。こうして得た２種類のウェブ（Ｗａ1）（Ｗｂ１）を積層して、総目付 ７４０ｇ／ｍ２、（Ｗａ１）／（Ｗｂ１）タイプの積層ウェブとした後、ニードルパンチによる絡合処理を施す。使用するニードルは、第一バーブが先端から５ｍｍの位置にあるものを用い、ウェブ（Ｗａ１）面側からは突き刺し深さ８ｍｍで、ウェブ（Ｗｂ１）面側からは突き刺し深さ４．５ｍｍでウェブ（Ｗａ１)の外側の面に極細繊維発生型繊維（ｂ'）が実質的には混在しないような条件で各面側それぞれに６００パンチ/ｃｍ２、合計１２００／ｃｍ２パンチ処理した。続いて、この不織布を１２０℃の乾燥機内で加熱し、ポリエチレンが軟化した状態で２本のロールでプレスして、厚さが２．２ｍｍになるように調整した。
【００３２】
この不織布に、ポリエステル系ポリウレタンを主体とするポリウレタン組成物１７．５重量部とジメチルホルムアミド８２．５重量部よりなる溶液を含浸し、凝固、水洗後、複合繊維中のポリエチレンを抽出除去して、極細繊維発生型繊維（ａ'）（ｂ'）ともに極細繊維化することにより、６−ナイロン極細繊維束状繊維とポリウレタンとからなる厚さ１．６ｍｍ、目付け５９０ｇ／ｍ２の繊維質基体を得た。得られた繊維質基体のＡ面側（極細繊維（ａ）から構成されている面）の極細繊維（ａ）の繊度は０．０７デシテックス、Ｂ面側（極細繊維（ｂ）から構成されている面）の極細繊維（ｂ）の平均繊度は０．０００５デシテックスであった。この基体のうち極細繊維（ｂ）を主体としてなる面をバフィングして、厚さ１．５ｍｍに厚み合わせを行なった後、極細繊維（ａ）からなる面をエメリーバフ機で処理して平滑面を形成した繊維シート（ＢＭ−１）を得た。そして、電子顕微鏡でＡ面側を観察したところ、実質的に極細繊維（ａ）のみからなり、極細繊維（ｂ）はほとんど見当たらなかった。更にＢ面側を観察したところ極細繊維（ｂ）と極細繊維（ａ）とが混在している状態が観察された。
【００３３】
次に、平均分子量１１５０のポリ３ーメチルー１．５ーペンチルアジペートグリコールと、平均分子量２０００のポリエチレングリコールと４．４ージフェニルメタンジイソシアネートおよび１．４ーブタンジオールを０．９：０．１：４：３のモル比（イソシアネート基にもとづく理論窒素量４．６３％）で仕込みスクリユー式混練型重合機を用い溶融重合法でポリウレタンを重合した。このポリウレタンの軟化点は１２５℃であった。得られたポリウレタンは溶融状態のままメルトブロー法で、温度２６０℃に加熱したダイオリフィスの両側にあるスロットから温度２６０℃に加熱した高速空気流で繊維状溶融ポリウレタンを微細繊維状に搬送し、２ｍ／分で移動する金網上に捕集距離４０ｃｍの位置で捕集した。捕集したウエブは微細繊維のランダムウエブであり、平均目付４５ｇ／ｍ2、平均厚み１．８ｍｍ、見掛け密度０．２５ｇ／ｃｍ3のポリウレタンのメルトブローン不織布（ＭＢ−１）を得た。この不織布の平衡染着量は下記イルガラン  レッド  ２ＧＬに対して１８０ｍｇ／ｇであった
その染色条件は以下のとおりであった。
【００３４】
染色条件
染料含金属錯塩染料    イルガラン  レッド  ２ＧＬ
染色助剤              レベランーＮＫＤ  ２ｇ／ｌ
浴比                  １：１００
染色温度              ９０℃  ６０分
次に繊維シ−ト（ＢＭ−１）のＡ面上にポリウレタンのＤＭＦ溶液をグラビヤロールにて塗布し、直後に上記ポリウレタンのメルトブローン不織布（ＭＢ−１）を重ね合わせした後にプレスロールにて加圧して繊維シートに仮固定した。
その後、表面温度が、１５５℃に昇温したエンボスロールでプレス圧４ｋｇ／ｃｍ2の圧力にて溶融しながら型押し及び溶融一体化を行い表面層４０μｍの銀付皮革様生機を得た。この生機をタイコ染色機を用いて、酸性染料（カヤノールミーリング  レッド  ＢＷ    ）のＯＷＦ２％の染料濃度で赤色の芯染めを行った。
その後含金属錯塩染料（イルガラン  レッド  ２ＧＬ）を用いて表面の銀面層を着色すると、赤色に染色された皮革様シートが得られた。この原反を乾燥した後、下記組成のスプレーインキでスプレー処理を行いカレンダー処理し、タンブラー乾燥機で６０℃×６０分の揉み処理を実施し、赤色の銀付調皮革様シートが得られた。
【００３５】
スプレー条件
トップコート
（大日本インキ工業（株）製）
Ｃ−３４（シリコン変性ポリカーボネート・エーテルウレタン）  ５０部
Ｍ−５４（マット剤）                                        ４０部
Ｘ−３０５０（赤顔料）                                      １８部
Ｈ−１（架橋剤）                                              ３部
シンナー                                                  ３５０部
付着量                                                      ９５ｇ／ｍ２
ミドルコート
（大日本インキ工業（株）製）
Ｃ−３４（シリコン変性ポリカーボネート・エーテルウレタン）１２０部
Ｍ−５４（マット剤）                                        ８０部
Ｘ−３０５０（赤顔料）                                    １００部
シンナー                                                  ３５０部
付着量                                                    １９０ｇ／ｍ２
ベースコート
（大日本インキ工業（株）製）
Ｃ−３（ポリカーボネートウレタン）                        １００部
Ｈ−１（架橋剤）                                              ３部
シンナー                                                  ４００部
付着量                                                      ９５ｇ／ｍ２
【００３６】
得られた皮革様シートは、厚さ方向に傾斜感を感じ、ソフトで横伸びしにくく、且つ剥離強力が強い、すなわち天然皮革調の風合いをもつ皮革様シートであった。そして、該皮革様シートを用いてバスケットシューズを作製したところソフトで型崩れのない、剥離強力に優れたものであった。
【００３７】
実施例２
実施例１の１．６ｍｍの繊維質基体の製造にあたり、不織布に含浸するポリウレタン溶液の樹脂に対する顔料濃度を０．５％となる様に青色の顔料を添加して製造した青色の繊維質基体を得た。この基体のうち極細繊維（ｂ）を主体としてなる面をバフィングして、厚さ１．５ｍｍに厚み合わせを行なった後、サーキュラーでリラックス処理を行い、乾燥後、柔軟剤を含浸処理して乾燥するとソフトな青色の繊維質基体を得た。この繊維質基体の極細繊維（ａ）からなる面に次の条件にて乾式造面を行った。
【００３８】
乾式離型紙                                            ＤＥ−１２３
乾式造面組成
表皮層
ＮＹ−２１４（シリコン変性ポリエーテル系ポリウレタン）
（大日本インキ化学工業（株）製）              １００部
ＤＵＴ−４７９０（黒顔料）
（大日精化工業（株）製）                        ３０部
ＤＭＦ                                          ３５部
ウェット塗布量                                １２０ｇ／ｍ２
接着層
ＵＤ−８３１０（ポリエーテル系ポリウレタン）
（大日精化工業（株）製）                      １００部
Ｄ−１１０Ｎ（架橋剤）
（武田薬品工業（株）製）                        １０部
ＱＳ（架橋促進剤）
（武田薬品工業（株）製）                      １．５部
ＤＭＦ                                          １０部
酢酸エチル                                      ２０部
ウェット塗布量                                １５０ｇ／ｍ２
【００３９】
乾式造面後に６０℃×４８時間キュアリングを行った後に離型紙を剥がした後に揉み加工を行うと銀面層が５０μで、黒色の銀付調皮革様シートを得た。得られた皮革様シートは、厚さ方向に傾斜感を感じ、ソフトで横伸びしにくく、且つ剥離強力が強い、すなわち天然皮革調の風合いをもつ皮革様シートであった。そして、該皮革様シートを用いてサッカーシューズを作製したところソフトで型崩れのない、剥離強力に優れたものであった。
【００４０】
実施例３
実施例２で使用の青色の繊維質基体のうち極細繊維（ｂ）を主体としてなる面をバフィングして、厚さ１．５ｍｍに厚み合わせを行なった。その後に別途実施例１で製造したポリウレタンのメルトブローン不織布の製造にあたり、ポリウレタンに対して３％の酸化チタンを添加した以外は実施例２と同様に製造すると、平均目付４５ｇ／ｍ2、平均厚み１．８ｍｍ、見掛け密度０．２５ｇ／ｃｍ3であった白色のポリウレタンの不織布（ＭＢ−２）を得た。この不織布（ＭＢ−２）を実施例１の繊維質基体の極細繊維（ａ）面にポリウレタンのＤＭＦ溶液をグラビヤロールにて塗布し、直後に該ポリウレタン不織布(ＭＢ−２)を重ね合わせた後にプレスロールにて加圧して繊維シートに仮固定した。その後、表面温度が、１５５℃に昇温したエンボスロールでプレス圧４ｋｇ／ｃｍ2の圧力にて溶融しながら型押し及び溶融一体化を行い表面層厚み４３μｍの銀付皮革様生機を得た。この生機をタイコ染色機を用いて、リラックス処理をし、タンブラー乾燥機７０℃にて乾燥を行った。その後に以下に示す組成の白色顔料を入ったポリウレタン樹脂を用いてスプレー仕上げを行いカレンダー処理後にタンブラー乾燥機にてミーリング処理を行った。
【００４１】
スプレー条件
トップコート
（大日本インキ工業（株）製）
Ｃ−３４（シリコン変性ポリカーボネート・エーテルウレタン）  ５０部
Ｍ−５４（マット剤）                                        ４０部
Ｘ−３０５４（白顔料）                                      １１部
Ｘ−３０４６（青白顔料）                                      ７部
Ｈ−１（架橋剤）                                              ３部
シンナー                                                  ３５０部
付着量                                                      ９５ｇ／ｍ２
ミドルコート
（大日本インキ工業（株）製）
Ｃ−３４（シリコン変性ポリカーボネート・エーテルウレタン）１２０部
Ｍ−５４（マット剤）                                        ８０部
Ｘ−３０５４（白顔料）                                      ６０部
Ｘ−３０５０（青白顔料）                                    ４０部
シンナー                                                  ３５０部
付着量                                                    １９０ｇ／ｍ２
ベースコート
（大日本インキ工業（株）製）
Ｃ−３（ポリカーボネートウレタン）                        １００部
Ｈ−１（架橋剤）                                              ３部
シンナー                                                  ４００部
付着量                                                      ９５ｇ／ｍ２
【００４２】
得られた皮革様シートは、白色で厚さ方向に傾斜感を感じ、ソフトで横伸びしにくく、且つ剥離強力が強い、すなわち天然皮革調の風合いをもつ皮革様シートであった。そして、該皮革様シートを用いてテニスシューズを作製したところソフトで型崩れのない、剥離強力に優れたものであった。
【００４３】
実施例４
実施例１で使用した５０島の極細繊維発生型繊維（ａ'）からなる重量２９５ｇ／ｍ２のウェブ（Ｗａ４）と平均島数４０００島の極細繊維発生型繊維（ｂ'）からなる重量２９５ｇｇ／ｍ２のウェブ（Ｗｂ４）を作製し、このウェブを(Ｗａ４)/(Ｗｂ４)/(Ｗｂ４)/(Ｗａ４)の順に積層した。ニードルは、第一バーブが先端から５ｍｍの位置にあるものを用い、突き刺し深さを４．５ｍｍでウェブ(Ｗａ１)の外側の面に極細繊維発生型繊維（ｂ'）が混在しないように両面より各６００パンチ/ｃｍ２、合計１２００／ｃｍ２パンチ処理した。続いて、この不織布を１２０℃の乾燥機内で加熱し、ポリエチレンが軟化した状態で２本のロールでプレスして、重量１１３２ｇ/ｍ２、厚み３．５３ｍｍの不織布を得た。続いて実施例１と同様にポリエステル系ポリウレタンを主体とするポリウレタン組成物１７．５重量部とジメチルホルムアミド８２．５重量部よりなる溶液を含浸し、凝固、水洗後、複合繊維中のポリエチレンを抽出除去して、６−ナイロン極細繊維束状繊維とポリウレタンとからなる厚さ２．７ｍｍ、重量１０２６ｇ／ｍ２の繊維質基体を得た。
【００４４】
得られた繊維質基体をスライサーを用いて厚み方向に２分割を行い、厚さ１．３５ｍｍの繊維質基体を得た。次に分割した面をサンドペーパーを用いて研削し、厚さ１．２５ｍｍの繊維質基体を得た。この繊維質基体のスライス面および反対面（極細繊維（ａ））面を走査電子顕微鏡で繊維の絡合状態を調べた結果、スライス面は５０島の極細繊維（ａ）と平均島数４０００島の極細繊維（ｂ）の混在した状態であった。一方反対側面は５０島の極細繊維（ａ）のみの絡合された状態のものであった。この繊維質基体の５０島の極細繊維（ａ）面に実施例１と同じ方法にてポリウレタンのメルトブローン不織布を用いて貼合わせ、エンボス、芯染め、染色、乾燥、スプレー、ミーリング処理し、赤色の厚さ１．３ｍｍの皮革様シートが得られた。
【００４５】
得られた皮革様シートは、厚さ方向に傾斜感を感じ、ソフトで横伸びしにくく、且つ剥離強力が強い、すなわち天然皮革調の風合いをもつ皮革様シートであった。そして、該皮革様シートを用いてバスケットシューズを作製したところソフトで型崩れのない、剥離強力に優れたものであった。
【００４６】
比較例１
実施例１で作製した５０島のウエブ（Ｗａ１）を２枚重ねして重量を７８０ｇ/ｍ２の不織布（Ｗａ１−２）を得た。この不織布を実施例１と同様の方法を用いてウエブを重ね合わせして、ニードル以降、実施例１と全く同じ方法にて作製してすると厚みが１．６ｍｍの５０本の集束繊維絡合体とポリウレタンからなる繊維質基体（Ｋｗａ１）を得た。この基体の片面を厚み合わせのバフィングして１．５ｍｍの基布を作製し、その後にバフ面の反対面に実施例―２と同様にポリウレタンのメルトブローン不織布を用いて造面仕上を行った結果赤色の銀付調皮革様シートを得た。この原反はソフトであり、銀面層の剥離強力は強いが横伸びのしやすい原反であった。
【００４７】
比較例２
実施例１で作製した平均島本数約４０００本から作製したウェブ（Ｗｂ１）を重ね合わせして、目付７８０ｇ／ｍ２のウェブを得た。このウェブをニードル以降は実施例１と全く同じ条件にて厚みが１．６ｍｍの平均４０００本の集束繊維絡合体とポリウレタンからなる繊維質基体（Ｋｗｂ１）を得た。この基体の片面バフィングして厚み１．５ｍｍの基布を作製し、その後にバフ面の反対面に実施例２と同様にポリウレタンのメルトブローン不織布を用いて造面仕上を行った結果赤色の銀付調皮革様シートを得た。この原反はソフトであり、横伸びはしにくいが銀面層の剥離強力の低い原反であった。
【００４８】
比較例３
実施例２で使用の青色の繊維質基体を用いて実施例とは反対面の極細繊維（ａ）を主体としてなる面をバフィングして、厚さ１．５ｍｍに厚み合わせを行なった。この繊維質基体のバフした面とは反対面の繊維質基体の極細繊維（ｂ）側面に実施例３と同様に酸化チタンを添加した白いメルトブローン不織布を用いて積層して造面加工を行った。得られた皮革様シートは、白色で厚さ方向に傾斜感を感じ、ソフトで横伸びしにくく、天然皮革調の風合いをもつ皮革様シートであるが剥離強力は低いものであった。
【００４９】
実施例１〜４、比較例１〜３の評価結果を表１に示す。判定は下記の方法で行った。
［風合い］
任意に選出した２０人のパネラーによる評価結果
５：充実感、傾斜感とも良好で天然皮革並み
４：５と比べるとやや傾斜感に欠けるが良好
３：充実感はあるが傾斜感不十分
２：充実感はあるが傾斜感なし
１：充実感なく、天然皮革とはかけはなれている
【００５０】
【表１】
0004212787.tif 000002
【００５１】
【発明の効果】
極細繊維からなる絡合不織布およびその内部に充填された弾性重合体とからなる基体層の片面（Ａ面）にポリウレタンを主体とする弾性重合体からなる銀面層が積層された皮革様シートにおいて、該基体層のＡ面側を構成する極細繊維（ａ）は実質的に０．０１〜０．５デシテックスの平均繊度を有し、該基体層のＡ面側と反対側（Ｂ面側）を実質的に構成する極細繊維（ｂ）は極細繊維（ａ）の１／２以下にすることにより、ソフトで横伸びしにくく、剥離強力に強い天然皮革シート様物を製造することが出来る